본 발명은 (a) 휴믹산(HA)을 탄소 전구체 폴리머 및 액체와 혼합하여 슬러리를 형성하고 슬러리를 배향-유도 응력장의 영향 하에서 습윤 필름으로 형성하여 고체 기재 상에 HA 분자를 정렬하는 단계; (b) 액체를 제거하여 전구체 폴리머 복합 필름을 형성하는 단계로서, HA는 1% 내지 99%의 중량 분율을 차지하는 단계; (c) 전구체 폴리머 복합 필름을 적어도 300℃의 탄화 온도에서 탄화시켜 탄화된 복합 필름을 수득하는 단계; 및 (d) 탄화된 복합 필름을 1,500℃보다 더 높은 최종 흑연화 온도에서 열처리하여 흑연 필름을 수득하는 단계를 포함하는 흑연 필름을 제조하는 공정에 관한 것이다. 바람직하게, 탄소 전구체 폴리머는 폴리이미드, 폴리아미드, 폴리옥사디아졸, 폴리벤즈옥사졸, 폴리벤조비스옥사졸, 폴리티아졸, 폴리벤조티아졸, 폴리벤조비스티아졸, 폴리(p-페닐렌 비닐렌), 폴리벤즈이미다졸, 폴리벤조비스이미다졸 및 이들의 조합으로 이루어진 군으로부터 선택된다.
A process for producing a graphitic film comprising the steps of (a) mixing humic acid (HA) with a carbon precursor polymer and a liquid to form a slurry and forming the slurry into a wet film under the influence of an orientation-inducing stress field to align the HA molecules on a solid substrate; (b) removing the liquid to form a precursor polymer composite film wherein HA occupies a weight fraction of 1% to 99%; (c) carbonizing the precursor polymer composite film at a carbonization temperature of at least 300 DEG C to obtain a carbonized composite film; and (d) thermally treating the carbonized composite film at a final graphitization temperature higher than 1,500 DEG C to obtain the graphitic film. Preferably, the carbon precursor polymer is selected from the group consisting of polyimide, polyamide, polyoxadiazole, polybenzoxazole, polybenzobisoxazole, polythiazole, polybenzothiazole, polybenzobisthiazole, poly(p-phenylene vinylene), polybenzimidazole, polybenzobisimidazole, andcombinations thereof.